(57)【要約】【課題】記録時のサーボ特性安定化と再生時の変調度の変化を抑えて高品質の良い再生信号を得ることができる光記録媒体を提供すること。【解決手段】ランド・グルーブ構造を有した基板上にレーザ光による情報の書き込み及び／又は読み取りが可能な記録層が形成されたディスク状の光記録媒体に於いて、上記基板のグルーブの幅を内周側と外周側とで変化させる構造とする。【選択図】  図１
2005050387.tif 000002
【特許請求の範囲】
【請求項１】
ランド・グル−ブ構造を有した基板上にレ−ザ−光による情報の書き込み及び／または読み取りが可能な記録層が形成されたディスク状の光記録媒体に於いて、上記基板のグル−ブの幅を内周側と外周側で変化させた光記録媒体。
【請求項２】
前記基板のグル−ブの半値幅（Ｗ）とトラックピッチ（ＴＰ）との比（Ｗ／ＴＰ）を０．２５〜０．６５とした請求項１記載の光記録媒体。
【請求項３】
前記基板のグル−ブの幅を、内周側に対して外周側を広くした請求項１、２記載の光記録媒体。
【請求項４】
前記基板のグル−ブの幅を、内周側から外周側に連続的に変化させた請求項１〜３記載の光記録媒体。
【請求項５】
ランド・グル−ブ構造を有した基板上にレ−ザ−光による情報の書き込み及び／または読み取りが可能な記録層が形成されたディスク状の光記録媒体に於いて、上記基板のグル−ブの深さを内周側に対して外周側を深くした光記録媒体。
【請求項６】
前記基板のグル−ブの深さの傾斜（Ａ）を０．００５〜０．１５の範囲とした請求項５記載の光記録媒体。
但し、（Ａ）は次式で求められる値である。
Ａ＝（Ｄｏ−Ｄｉ）／（（Ｄｏ＋Ｄｉ）／２）
尚、（Ｄｉ）及び（Ｄｏ）は、それぞれ光記録媒体に用いられる基板の内周側及び外周側のグル−ブの深さである。
【請求項７】
前記基板のグル−ブの深さを、内周側から外周側に連続的に変化させた請求項５、６記載の光記録媒体。
【請求項８】
ランド・グル−ブ構造を有した基板上にレ−ザ−光による情報の書き込み及び／または読み取りが可能な記録層が形成されたディスク状の光記録媒体に於いて、上記基板のグル−ブの幅を内周側と外周側で変化させ、且つグル−ブの深さを内周側にたいして外周側を深くした光記録媒体。
【請求項９】
前記基板のグル−ブの半値幅（Ｗ）とトラックピッチ（ＴＰ）との比（Ｗ／ＴＰ）を０．２５〜０．６５とした請求項８記載の光記録媒体。
【請求項１０】
前記基板のグル−ブの幅を、内周側に対して外周側を広くした請求項８、９記載の光記録媒体。
【請求項１１】
前記基板のグル−ブの幅を、内周側から外周側に連続的に変化させた請求項８〜１０記載の光記録媒体。
【請求項１２】
前記基板のグル−ブの深さの傾斜（Ａ）を０．００５〜０．１５の範囲とした請求項８〜１１記載の光記録媒体。
但し、（Ａ）は次式で求められる値である。
Ａ＝（Ｄｏ−Ｄｉ）／（（Ｄｏ＋Ｄｉ）／２）
尚、（Ｄｉ）及び（Ｄｏ）は、それぞれ光記録媒体に用いられる基板の内周側及び外周側のグル−ブの深さである。
【請求項１３】
前記基板のグル−ブの深さを、内周側から外周側に連続的に変化させた請求項８〜１２記載の光記録媒体。
【請求項１４】
前記記録層が、有機系色素よりなる請求項１から１３記載の光記録媒体。
【発明の詳細な説明】
【０００１】
【従来の技術】
レ−ザ−光等の光を介して情報の読み出しないしは書き込み（記録）を行うことができる光記録媒体は、従来より広く用いられている磁気記録媒体等に比べて情報の記録密度が高いなどと云った利点を有することから、急速に普及しつつある。そして、近年、さらなる情報の高密度化を目指したＤＶＤ（Ｄｉｇｉｔａｌ    Ｖｅｒｓａｔｉｌｅ  Ｄｉｓｋ：デジタル多目的ディスク）が開発され・発売され、さらに追記可能なＤＶＤ（以下、「ＤＶＤ−Ｒ」と云う）も開発されている。
【０００２】
図１に、このような光記録媒体の一例であるＤＶＤ−Ｒの一般的な断面構造を模式的に示す。図１に示すように、このＤＶＤ−Ｒは、グル−ブ６とランド７を備えた透明な樹脂基板１の上に、順次記録層２、反射層３、接着層４が形成され、さらに接着層４の上にカバ−基板５が積層されてなるものである。尚、カバ−基板５は、ＤＶＤ−Ｒの全体の強度を高めるなどと云った目的で設けられ、基板１と同じものであってもよく、光記録媒体としての特性を損ねないものであればよい。また、カバ−基板５を設けず、接着層４を厚くして保護層を形成し、カバ−基板５の代替えとすることも可能である。
【０００３】
このようなＤＶＤ−Ｒ等の光記録媒体への情報の記録（書き込み）手法は、およそ次の通りである。すなわち、まず記録すべき情報が３Ｔ〜１１Ｔ及び１４Ｔ（１Ｔは約３８．２ｎｓ）の記録信号に変換される。そして、この記録信号に対応する、波長が６５０ｎｍ前後のレ−ザ−光が、基板１側からグル−ブ６の記録層２に照射される。その結果、記録層材料の分解ないしは変質や基板１の変形等により、記録すべき情報に対応する記録ピットがグル−ブ６に形成される。また、記録された情報の再生は、記録ピットからの反射光量の変化を検出することにより行われている。
【０００４】
【発明が解決しようとする課題】
ＤＶＤ−Ｒ等の光記録媒体に記録を行うには、記録装置の光ピックアップヘッド（以下、ＰＵＨと略す）がグル−ブ上を走行することが必要であり、通常この種の記録装置では上記サ−ボ信号としてラジアルプッシュプル信号（以下、Ｒｐｐと略す）が使用されている。しかし、媒体により反射レベルに差があり、これによりＲｐｐが大きく変化するため、媒体からの反射光量を一定になるように調整した後のＲｐｐをサ−ボ信号として使用している。
【０００５】
一般に、ＤＶＤ−Ｒ等の記録層の形成は、色素溶液をスピンコ−タ−等で基板上に塗布して行われる。このため、図１に示したようにグル−ブには色素溶液が溜まりランドには色素溶液が少し残った形で形成される。Ｒｐｐは、このグル−ブとランドの記録層の段差（記録層の上に形成される反射層のへこみ）により決まる。また、ＰＵＨからの光ビ−ムスポットは、グル−ブとランドの一部にもかかるため、それら全体からの反射光が媒体からの反射光量となる。
【０００６】
記録媒体に用いられる基板は、成型機によりスタンパ−がセットされた金型内に樹脂が充填されることにより成形される。この時、樹脂は、金型の中心から流入され、外周側に放射状に流動していくため、内周側では温度が高く外周側では低くなるため、外周側でスタンパ−からの転写性が悪くなり基板の溝深さが浅くなる。この基板上に記録層を形成すると、外周部ではグル−ブの深さが浅いため色素溶液の溜まりが少なくなり記録層厚が薄くなる。このため、媒体からの反射光量が増加し、反射光量を一定とした時のＲｐｐは内周側に比べて小さくなる。
グル−ブの記録層の厚さを一定にしようとすると、グル−ブに比べてランド上の記録層厚の変化が少ないため、結果としてグル−ブとランドの記録層の段差が小さくなりＲｐｐが小さくなってしまう。
【０００７】
また、Ｒｐｐ及び反射光量は、光記録媒体の複屈折の影響を受ける。光記録媒体の複屈折は、主に基板の複屈折によって決定される。光記録媒体がディスク形状の場合、光記録媒体の複屈折は半径方向で変化し、一般に中心から外周に向かうにつれて複屈折は減少し、外周付近で増加する傾向にある。これは、前記の如く樹脂を金型の中央部（ディスクの中央部に相当）から放射状に流して充填することと関係していると考えられる。外周付近で複屈折が増加するのは、流動している樹脂がディスクの外縁部に相当する金型の内壁に衝突することと関係していると考えられる。このため、Ｒｐｐはディスク内周から外周にかけて小さくなり、逆に反射光量は大きくなる。
【０００８】
これらにより光記録媒体のＲｐｐは、外周部で小さくなり反射光量は逆に大きくなるため、反射光量を一定にした時のＲｐｐは外周部で非常に小さくなり、記録時にＰＵＨのトラッキングがはずれる等の不具合が発生し易くなる。
【０００９】
一方、媒体からの再生信号の品質を表す特性として、変調度（１４Ｔ出力／反射光量）がある。１４Ｔ出力は、記録層の厚さに影響され記録層を均一に形成することが必要である。しかし、基板のグル−ブが浅くなると記録層が薄くなり１４Ｔ出力が小さくなるため、変調度が低下する。また、反射光量が基板の複屈折の影響を受けるため、外周部では変調度は更に低下する等再生信号の品質が低下する。また、変調度を一定としようとして記録層厚を一定にすると、上記の如くＲｐｐが小さくなってしまう。
【００１０】
本発明は、上記従来の問題を解決するためになされたものであって、光記録媒体に記録する際に安定したサ−ボ信号を確保することと、再生時に高い信号品質を確保した光記録媒体を提供することを目的とする。
【００１１】
【課題を解決するための手段】
上記課題を解決するためになされた第１の要旨に於いて本発明は、ランド・グル−ブ構造を有した基板上にレ−ザ−光による情報の書き込み及び／または読み取りが可能な記録層が形成されたディスク状の光記録媒体に於いて、上記基板のグル−ブの幅を内周側と外周側で変化させたことを特徴とするものである。
【００１２】
第２の要旨に於いて本発明は、ランド・グル−ブ構造を有した基板上にレ−ザ−光による情報の書き込み及び／または読み取りが可能な記録層が形成されたディスク状の光記録媒体に於いて、上記基板のグル−ブの深さを内周側に対して外周側を深くしたことを特徴とするものである。
【００１３】
第３の要旨に於いて本発明は、ランド・グル−ブ構造を有した基板上にレ−ザ−光による情報の書き込み及び／または読み取りが可能な記録層が形成されたディスク状の光記録媒体に於いて、上記基板のグル−ブの幅を内周側と外周側で変化させるとともにグル−ブの深さを内周側に対して外周側を深くしたことを特徴とするものである。
【００１４】
【発明の実施の形態】
以下、本発明の実施の形態にかかる光記録媒体を具体的に説明する。尚、この実施の形態では、ランド・グル−ブ構造を有し、基板上に色素溶液を塗布することにより記録層を形成し、グル−ブに記録ピットが形成されるタイプの光記録媒体に関して説明を行う。このような光記録媒体としては、光により情報を記録することができるテ−プ、カ−ド、ディスク等の種々の光記録媒体があげられるが、本発明はとくにディスクの形態をなすＤＶＤ−Ｒ、ＤＶＤ−ＲＷ等に適用するのが好ましい。
【００１５】
光記録媒体の具体的なランド・グル−ブ構造は、該光記録媒体に要求される性能に応じて、好ましく設定することができる。例えば、本発明に用いられる光記録媒体は、蛇行しているグル−ブを有するもの、蛇行していないグル−ブを有するもの、あるいはグル−ブが円周方向に沿って滑らかな曲線を描いているディスクの形態のものなどであってもよい。
【００１６】
第１の要旨の本発明の光記録媒体は、基板のグル−ブの幅を内周側と外周側で変化させて記録時のサ−ボ特性及び再生時の変調度の変化を抑えた点に特徴を有する。
【００１７】
記録時のサ−ボ特性は、反射光量（Ｒｆ）を一定にした時のラジアルプッシュプル信号（Ｒｐ）、つまり（Ｒｐｐ／Ｒｆ）により規定される。Ｒｐｐは、基板のグル−ブの幅に影響され、トラックピッチの１／２程度で最大となる。しかし、光記録媒体に於いては、通常半値幅が０．２７μｍ程度の内外周で一定の基板が用いられている。そのため、Ｒｐｐは、一般に最大値より小さい。従って、内周側と外周側で基板のグル−ブ幅を変えることによりＲｐｐを変えることができ傾斜が抑えられ、記録時に安定したサ−ボ特性が得られる。この基板は、例えば、半径位置に対して露光パワ−を変えて作成したスタンパ−を用いて成形することにより得られる。
【００１８】
光記録媒体の記録ピットは、主にグル−ブ内に形成される。一方、ＰＵＨのビ−ムスポットは、グル−ブとランドの一部にかかているため、媒体からの反射光量はビ−ムスポット内のグル−ブとランドからの反射光量の和となってあらわれる。従って、基板のグル−ブ幅により記録ピットの幅が変わるため、記録ピットからの再生信号は溝幅が広い程大きくなり、内周側と外周側の変調度の傾斜を抑え品質の良い再生信号が得られる。
【００１９】
基板のグル−ブの半値幅を（Ｗ）とし、トラックピッチを（ＴＰ）とすると、これらの比（Ｗ／ＴＰ）が０．２５〜０．６５の範囲が好ましく、０．３０〜０．５５の範囲が更に好ましく、０．３２〜０．５０の範囲が望ましい。（Ｗ／ＴＰ）が０．２５より小さくなるとＲｐｐが小さくなりサ−ボ特性が不安定となったりジッタ−が悪化する。また、０．６５より大きくなるとランド幅が狭くなり、基板成型時の転写性が更に悪化する等の不具合が発生する。
【００２０】
第２の要旨の本発明の光記録媒体は、基板のグル−ブの深さを内周側に対して外周側を深くし、記録時のサ−ボ特性及び再生時の変調度の変化を抑えた点に特徴を有する。
【００２１】
Ｒｐｐ及びＲｆは基板のグル−ブ深さに影響される。グル−ブが深くなると、記録層形成時に色素溶液が溜まり易くなり記録層が厚くなるため、Ｒｆが低下する。従って、サ−ボ特性（Ｒｐｐ／Ｒｆ）が大きくなり傾斜が抑えられて、記録時に安定したサ−ボ特性が得られる。この基板は、内周側から外周側でグル−ブ深さを深くしたスタンパ−を用いて成形することにより得ることができる。このスタンパ−は、例えば、ガラス基板上にレジスト膜を形成する時レジスト溶液の濃度や滴下位置あるいはスピンコ−タ−の回転制御等の塗布条件を調整することにより作成することができる。
【００２２】
変調度は、グル−ブ深さが深くなると記録層が厚くなるため、記録ピットからの再生信号が大きくなることと、記録層が厚いため反射光量が低下することにより大きくなる。従って、内周側から外周側に基板のグル−ブ深さを深くすることにより、変調度の傾斜を抑え品質の良い再生信号が得られる。
【００２３】
基板のグル−ブ深さの傾斜を、Ａ＝（Ｄｏ−Ｄｉ）／（（Ｄｏ＋Ｄｉ）／２）（但し、Ｄｏは基板の外周部のグル−ブ深さ、Ｄｉは内周部のグル−ブ深さ）とした時、Ａが０．００５〜０．１５の範囲が好ましく、０．０１０〜０．１０の範囲が更に好ましく、０．０１３〜０．０８の範囲が望ましい。基板のグル−ブ深さの傾斜が、０．００５より小さくなるとサ−ボ特性や変調度に効果が小さく、０．１５より大きくなると媒体の反射率が低下する等の不具合が発生する。
【００２４】
第３の要旨の本発明の光記録媒体は、基板のグル−ブの幅を内周側と外周側で変化させるとともにグル−ブ深さを内周側に対して外周側を深くし、記録時のサ−ボ特性及び再生時の変調度の変化を抑えた点に特徴を有する。
【００２５】
Ｒｐｐは、基板のグル−ブの幅と深さに影響される。グル−ブの幅がトラックピッチの１／２程度で最大となる。しかし、光記録媒体に於いては、通常半値幅が０．２７μｍ程度の内外周で一定の基板が用いられている。そのため、Ｒｐｐは、一般に最大値より小さい。従って、内周側と外周側で基板のグル−ブ幅を変えることによりＲｐｐを変えることができる。
【００２６】
また、Ｒｐｐ及びＲｆは基板のグル−ブ深さに影響される。グル−ブが深くなると、記録層形成時に色素溶液が溜まり易くなり記録層が厚くなるため、Ｒｆが低下し、サ−ボ特性（Ｒｐｐ／Ｒｆ）が大きくなる。
【００２７】
このように、基板のグル−ブ幅を内周部と外周部で変化させるとともにグル−ブ深さを内周部に対して外周部を深くすることにより光記録媒体のサ−ボ特性の傾斜が抑えられて、記録時に安定したサ−ボ特性が得られる。この基板でグル−ブ幅を変えるのは、例えば、半径位置に対して露光パワ−を変えて作成したスタンパ−を用いて成形することにより得られる。また、グル−ブ深さを変えるのは、内周側から外周側でグル−ブ深さを深くしたスタンパ−を用いて成形することにより得ることができる。このスタンパ−は、例えば、ガラス基板上にレジスト膜を形成する時レジスト溶液の濃度や滴下位置あるいはスピンコ−タ−の回転制御等の塗布条件を調整することにより作成することができる。
【００２８】
変調度は、基板のグル−ブ幅と深さに影響される。光記録媒体の記録ピットは、主にグル−ブ内に形成される。一方、ＰＵＨのビ−ムスポットは、グル−ブとランドの一部にかかているため、媒体からの反射光量はビ−ムスポット内のグル−ブとランドからの反射光量の和となってあらわれる。従って、基板のグル−ブ幅により記録ピットの幅が変わるため、記録ピットからの再生信号は溝幅が広い程大きくなる。
【００２９】
また、変調度は、グル−ブ深さが深くなると記録層が厚くなるため、記録ピットからの再生信号が大きくなることと、記録層が厚いため反射光量が低下することにより大きくなる。従って、基板のグル−ブ幅を内周側と外周側で変化させるとともにグル−ブ深さを内周側に対して外周側を深くすることにより、変調度の傾斜を抑え品質の良い再生信号が得られる。
【００３０】
基板のグル−ブの半値幅を（Ｗ）とし、トラックピッチを（ＴＰ）とすると、これらの比（Ｗ／ＴＰ）が０．２５〜０．６５の範囲が好ましく、０．３０〜０．５５の範囲が更に好ましく、０．３２〜０．５０の範囲が望ましい。（Ｗ／ＴＰ）が０．２５より小さくなるとＲｐｐが小さくなりサ−ボ特性が不安定となったりジッタ−が悪化する。また、０．６５より大きくなるとランド幅が狭くなり、基板成型時の転写性が更に悪化する等の不具合が発生する。
【００３１】
また、基板のグル−ブ深さの傾斜を、Ａ＝（Ｄｏ−Ｄｉ）／（（Ｄｏ＋Ｄｉ）／２）（但し、Ｄｏは基板の外周部のグル−ブ深さ、Ｄｉは内周部のグル−ブ深さ）とした時、Ａが０．００５〜０．１５の範囲が好ましく、０．０１０〜０．１０の範囲が更に好ましく、０．０１３〜０．０８の範囲が望ましい。基板のグル−ブ深さの傾斜が、０．００５より小さくなるとサ−ボ特性や変調度に効果が小さく、０．１５より大きくなると媒体の反射率が低下する等の不具合が発生する。
【００３２】
図１は、本発明にかかるランド・グル−ブ構造を有する光記録媒体の模式的断面図である。図１に示すように、このＤＶＤ−Ｒは、実質的に樹脂基板１と、記録層２と、反射層３と、接着層４と、カバ−基板５とで構成されている。尚、樹脂基板１は、グル−ブ６とランド７とを備えている。
【００３３】
ここで、樹脂基板１は、例えば、ポリカ−ボネ−ト樹脂、ポリオレフィン樹脂、アクリル樹脂、エポキシ樹脂等で形成される。しかしながら、樹脂以外の材料、例えばガラス等で基板を形成してもよい。
【００３４】
記録層２は、例えば、アゾ系色素、ポリメチン系色素（シアニン系色素、メロシアニン系色素、スチリル系色素、スクアリリウム系色素、アミノビニル系色素等）、大環状アザアヌレン系色素（フタロシアニン系色素、ナフタロシアニン系色素、ポルフィリン系色素、サブフタロシアニン系色素等）、トリフェニルメタン系色素、フルオラン系色素、キノン系色素、カチオン系色素、インドフェノ−ル系色素、ペリレン等の縮合環系色素等からなるグル−プから選択される１つまたは２つ以上の色素用いて、真空蒸着法、スパッタ法、溶液塗布法（例えばスピンコ−ト法）等により形成することができる。また、記録層２は、アンチモン、テルル、銀、インジウム、ゲルマニウム、セレン、ガリウム、ビスマス、アルミニウム、亜鉛、ニッケル等より選択される複数の金属よりなる合金を用いて、スパッタ法、真空蒸着法等により形成することができる。これらの記録層は、単層の形態、あるいはそのような層が複数層積層された形態であってもよい。
【００３５】
反射層３は、金、銀、アルミニウム、銅、クロム、ニッケル、白金、チタンまたはこれらの合金を用いて、スパッタ法、真空蒸着法等により形成することができる。
【００３６】
接着層４は、エポキシ系樹脂、ウレタン系樹脂、シリコン系樹脂等から選択される紫外線硬化樹脂を用いて形成することができる。接着層４の上にカバ−基板５を形成する場合、カバ−基板５は、光記録媒体としての特性を損ねないものであればその材料等特には限定されない。例えば、樹脂基板１と同一材料からなる厚さが等しい平坦な基板であってもよい。また、接着層４を厚く形成して、カバ−基板５の代替えとすることもできる。
【００３７】
【実施例】
以下、本発明の光記録媒体の一実施例について説明する。
【００３８】
【実施例１】
基板として、グル−ブの幅と深さが
【００３９】
【表１】
2005050387.tif 000003
に示した値で、直径が１２０ｍｍであり、厚さが０．６ｍｍであるディスク形のポリカ−ボネ−ト樹脂製の基板を用いた。尚、基板は、スタンパ−作製時に露光用レ−ザ−パワ−を内周側から外周側に徐々に大きくしていくことによりグル−ブ幅を変化させて作製したスタンパ−を用いて成形した。この基板の上に、下記の含金属アゾ系色素をテトラフルオロプロパノ−ルに１．２ｗｔ％の濃度で溶解させた色素溶液をスピンコ−タ−で塗布し、乾燥させて９５ｎｍの記録層を形成した。この記録層の上に銀をスパッタリングして、厚さ１００ｎｍの反射層を形成した。更に、反射層の上に、紫外線硬化アクリル樹脂により上記基板をカバ−基板として接着させ、光記録媒体を作製した。
【００４０】
記録層の材料である含金属アゾ系色素は、次のような手順で合成したものを用いた。
【００４１】
含金属アゾ系色素、ビス［２−（５−トリフルオロメチル−２−ピリジルアゾ）−５−（ジエチルアミノ）−Ｎ−（トリフルオロメチルスルホニル）アニリナト］ニッケルの合成。
（１）２−（５−トリフルオロメチル−２−ピリジルアゾ）−５−（ジエチルアミノ）−Ｎ−（トリフルオロメチルスルホニル）アニリンの合成
反応容器に、３−（ジエチルアミノ）−Ｎ−（トリフルオロメチルスルホニル）アニリン２５ｇ、メタノ−ル１３０ｍｌ、酢酸４２ｍｌを仕込み攪拌しながら０℃まで冷却した。その後、ヨウ素０．４３ｇ、２−ヒドラジノ−５−トリフルオロメチルピリジン１６．５ｇを加え、更に３０％過酸化水素水２０ｇを０〜５℃で２時間で滴下した。滴下後冷却を止め、室温に戻しながら３時間攪拌した。
析出した結晶を濾別し、メタノ−ルで洗浄後乾燥して９．０ｇの結晶を得た。
（２）ビス［２−（５−トリフルオロメチル−２−ピリジルアゾ）−５−（ジエチルアミノ）−Ｎ−（トリフルオロメチルスルホニル）アニリナト］ニッケルの合成。
【００４２】
反応容器に、（１）で得たアゾ化合物３．３ｇ、メタノ−ル４０ｍｌを仕込み攪拌しながら加熱し、５０℃で酢酸ニッケル四水和物０．８８ｇを少しずつ加えた。その後、５０〜６０℃で２時間攪拌した後加熱を止めて冷却し、反応液を濾過して結晶を分離した。分離した結晶を、熱水、メタノ−ルで順次洗浄後乾燥して３．０ｇの結晶を得た。
【００４３】
【実施例２】
基板として、グル−ブの幅と深さが（表１）に示した値で、直径が１２０ｍｍであり、厚さが０．６ｍｍであるディスク形のポリカ−ボネ−ト樹脂製の基板を用いた以外は、実施例１と同様にして光記録媒体を作製した。尚、基板は、スタンパ−作製時の露光用レ−ザ−のパワ−を実施例１より高目に設定して作製したスタンパ−を用いて成形した。
【００４４】
【実施例３】
基板として、グル−ブの幅と深さが（表１）に示した値で、直径が１２０ｍｍであり、厚さが０．６ｍｍであるディスク形のポリカ−ボネ−ト樹脂製の基板を用いた以外は、実施例１と同様にして光記録媒体を作製した。尚、基板のグル−ブ深さの調整は、次のような手順で行った。
【００４５】
基板上に、内周部を直径６０ｍｍ、８０ｍｍ、１００ｍｍに円形にくり抜いた円盤状のステンレス製のマスクを順次乗せ変えていき、各マスク毎にこの上より低圧水銀灯で紫外線を２００ｓｅｃづつ照射して行った。
【００４６】
【実施例４】
基板として、グル−ブの幅と深さが（表１）に示した値で、直径が１２０ｍｍであり、厚さが０．６ｍｍであるディスク形のポリカ−ボネ−ト樹脂製の基板を用いた以外は、実施例１と同様にして光記録媒体を作製した。尚、基板のグル−ブ深さの調整は、実施例３と同様にして各マスク毎の紫外線照射時間を９０ｓｅｃにして行った。
【００４７】
【実施例５】
基板として、グル−ブの幅と深さが（表１）に示した値で、直径が１２０ｍｍであり、厚さが０．６ｍｍであるディスク形のポリカ−ボネ−ト樹脂製の基板を用いた以外は、実施例１と同様にして光記録媒体を作製した。尚、基板のグル−ブ幅と深さの調整は、次のような手順で行った。
【００４８】
まず、スタンパ−作製時に露光用レ−ザ−パワ−を内周側から外周側に徐々に大きくしていくことによりグル−ブ幅を変化させて作製したスタンパ−を用いて基板を成形した。次に、この基板に実施例４と同様にして紫外線を照射し、グル−ブ深さを調整した。
【００４９】
上記実施例と比較のために、次の光記録媒体を製作した。
【００５０】
【比較例１】
レジストが一定厚さに塗布されたガラス原盤を一定のレ−ザ−パワ−で露光する従来の方法で作製されたスタンパ−を用いて成形された基板を使用した以外は、実施例１と同様にして光記録媒体を製作した。
【００５１】
【比較例２】
露光用レ−ザ−パワ−を比較例１より少し大きくして作製したスタンパ−を用いて成形された基板を使用した以外は、比較例１と同様にして光記録媒体を製作した。
【００５２】
尚、基板のグル−ブ幅と深さは、セイコ−電子工業製、原子間力顕微鏡ＳＦＡ３００で測定した。
【００５３】
上記により製作した光記録媒体の半径２５ｍｍと５７ｍｍに於ける次の特性を評価した。
（１）ラジアルプッシュプル信号（Ｒｐｐ）と反射光量（Ｒｆ）の比（Ｒｐｐ／Ｒｆ）。
（２）各半径位置に於ける（Ｒｐｐ／Ｒｆ）の平均値からの偏差（Ｂ）。
【００５４】
Ｂ＝（（ＰＦ２５−ＰＦ５７）／（ＰＦ２５＋ＰＦ５７））×１００（％）
但し、（ＰＦ２５）及び（ＰＦ５７）は、それぞれ半径２５ｍｍ及び５７ｍｍの（Ｒｐｐ／Ｒｆ）である。
（３）変調度
（４）各半径位置に於ける変調度の平均値からの偏差（Ｃ）。
【００５５】
Ｃ＝（（Ｍ２５−Ｍ５７）／（Ｍ２５＋Ｍ５７））×１００（％）
但し、（Ｍ２５）及び（Ｍ５７）は、それぞれ半径２５ｍｍ及び５７ｍｍの変調度である。
【００５６】
尚、測定は、パルステック工業製光ディスク評価装置、ＤＤＵ−１０００を用いて行った。上記（１）の測定は、光記録媒体の未記録状態での測定値である。また、（３）は、ジッタ−が最小となるように記録ストラテジを調整して記録再生した時の値である。
【００５７】
以上の結果を、
【００５８】
【表２】
2005050387.tif 000004
に示す。
【００５９】
以上のように、本発明は、光記録媒体内のサ−ボ特性と変調度の変化が抑えられ、記録時の安定したサ−ボ特性と品質のよい再生信号が得られる。
【００６０】
【発明の効果】
以上、本発明によれば、光記録媒体の基板のグル−ブ幅を内周部と外周部で変化させることにより、安定したサ−ボ特性と品質のよい再生信号が得られる。
【００６１】
また、基板のグル−ブ深さを内周部に対して外周部を深くすることにより、安定したサ−ボ特性と品質のよい再生信号が得られる。
【００６２】
更に、基板のグル−ブ幅を内周部と外周部で変化させるとともにグル−ブ深さを内周部に対して外周部を深くすることにより、安定したサ−ボ特性と品質のよい再生信号が得られる。
【図面の簡単な説明】
【図１】光記録媒体の模式的な断面図
【符号の説明】
１・・・基板
２・・・記録層
３・・・反射層
４・・・接着層（又は保護層）
５・・・基板
６・・・グル−ブ
７・・・ランド
【図１】
2005050387.tif 000005